(57)【特許請求の範囲】
【請求項１】
３８０〜４６０ｎｍの波長範囲内にピーク波長を有する光を放つ半導体発光素子と、
所定波長の光を放出する蛍光体層とを備え、
前記蛍光体層に、一般式ａＹＯ3/2・（３−ａ）ＣｅＯ3/2・ｂＡｌＯ3/2・ｃＧａＯ3/2・ｆＷＯ3（２．８０≦ａ≦２．９９、３．００≦ｂ≦５．００、０≦ｃ≦２．００、０．００３≦ｆ≦０．０２０、ただし４．００≦ｂ＋ｃ≦５．００）で表される蛍光体、および、一般式ａＹＯ3/2・（３−ａ）ＣｅＯ3/2・ｂＡｌＯ3/2・ｃＧａＯ3/2・ｇＫ2ＷＯ4（２．８０≦ａ≦２．９９、３．００≦ｂ≦５．００、０≦ｃ≦２．００、０．００３≦ｇ≦０．０１５、ただし４．００≦ｂ＋ｃ≦５．００）で表される蛍光体の少なくともいずれか一方が含まれていることを特徴とする白色系発光装置。
【請求項２】
前記蛍光体層に、一般式ａＹＯ3/2・（３−ａ）ＣｅＯ3/2・ｂＡｌＯ3/2・ｃＧａＯ3/2・ｆＷＯ3で表される蛍光体を含み、０．００５≦ｆ≦０．０１０である請求項１に記載の白色系発光装置。
【請求項３】
前記蛍光体層に、一般式ａＹＯ3/2・（３−ａ）ＣｅＯ3/2・ｂＡｌＯ3/2・ｃＧａＯ3/2・ｇＫ2ＷＯ4で表される蛍光体を含み、０．００５≦ｇ≦０．０１０である請求項１に記載の白色系発光装置。
【請求項４】
前記半導体発光素子が、窒化ガリウム系化合物半導体で構成した発光層を有する請求項１に記載の白色系発光装置。
【発明の詳細な説明】
【技術分野】
【０００１】
本発明は、イットリウムアルミニウムガーネットタイプの蛍光体を用いた発光装置に関するものである。
【背景技術】
【０００２】
従来から、Ｙ3Ａｌ3Ｏ12の化学式で表される化合物は、イットリウムアルミニウムガーネットの呼称で広く知られ、固体レーザー、透光性セラミックスなどで利用されている。
【０００３】
特に、イットリウムアルミニウムガーネットに発光中心として機能するＣｅイオンを添加してなる蛍光体（ＹＡＧ：Ｃｅ）は、電子線や紫外線および青色光などの粒子線または電磁波の照射により励起され、黄〜緑色の可視光を放つことが知られている。また、１／１０残光時間は数ｎｓ以下と極めて短いことが知られている。そのため、種々の発光装置に幅広く利用されている（例えば、特許文献１、２、非特許文献１参照）。
【０００４】
このような、イットリウムアルミニウムガーネット蛍光体を用いた発光装置の代表例としては、青色発光ダイオード（ＬＥＤ）と黄色蛍光体とを組み合わせた白色系ＬＥＤ、ＬＥＤまたは半導体レーザー（ＬＤ）と蛍光体とを利用するプロジェクター、および、白色系ＬＥＤを利用した照明光源やＬＥＤバックライト付きＬＣＤ、蛍光体を利用するセンサーや増感器等が挙げられる。
【０００５】
さらに、立体画像表示機能付きプラズマディスプレイパネル（３Ｄ−ＰＤＰ）においては、使用される蛍光体の残光時間が長くなると、短時間で切り替え表示される左目画像と右目画像との間の重なりが生じる動画クロストークによって、左目画像と右目画像の重なりが悪化し、良好な立体画像が表示できないという問題が生じる。このため、立体画像を表示するＰＤＰ用の緑色蛍光体として、残光時間が著しく短いＹＡＧ：Ｃｅを用いる技術が提案されている（例えば、特許文献３参照）。
【先行技術文献】
【特許文献】
【０００６】
【特許文献１】特許第３５０３１３９号公報
【特許文献２】米国特許公報６，８１２，５００号
【特許文献３】特開２００６−１９３７１２号公報
【非特許文献】
【０００７】
【非特許文献１】蛍光体ハンドブック、蛍光体同学会編、オーム社、１２頁、２３７〜２３８頁、２６８〜２７８頁、３３２頁
【発明の概要】
【発明が解決しようとする課題】
【０００８】
しかしながら、上記従来の方法では、ＹＡＧ：Ｃｅ蛍光体の輝度が低いため、高効率の発光装置を構成することが困難である。また、青色ＬＥＤとＹＡＧ：Ｃｅ蛍光体とを組み合わせた白色系発光装置を構成する場合、ＹＡＧ：Ｃｅ蛍光体を小粒子径化することで白色発光の色温度のばらつきを小さくすることができるのであるが、従来の技術では、ＹＡＧ：Ｃｅ蛍光体を小粒子径化することでさらに輝度が低下してしまい、色温度のばらつき低減と高輝度とを両立することが困難であるという課題を有していた。
【０００９】
本発明は、上記従来の課題を解決するもので、高効率の発光装置を提供すること、また、例えば青色ＬＥＤと蛍光体層とを組み合わせた白色系発光装置を構成する場合において、高効率かつ白色発光の色温度のばらつきが小さな発光装置を提供することを目的とする。
【課題を解決するための手段】
【００１０】
上記課題を解決するために本発明の白色系発光装置は、３８０〜４６０ｎｍの波長範囲内にピーク波長を有する光を放つ半導体発光素子と、所定波長の光を放出する蛍光体層とを備え、前記蛍光体層に、一般式ａＹＯ3/2・（３−ａ）ＣｅＯ3/2・ｂＡｌＯ3/2・ｃＧａＯ3/2・ｆＷＯ3（２．８０≦ａ≦２．９９、３．００≦ｂ≦５．００、０≦ｃ≦２．００、０．００３≦ｆ≦０．０２０、ただし４．００≦ｂ＋ｃ≦５．００）で表される蛍光体、および、一般式ａＹＯ3/2・（３−ａ）ＣｅＯ3/2・ｂＡｌＯ3/2・ｃＧａＯ3/2・ｇＫ2ＷＯ4（２．８０≦ａ≦２．９９、３．００≦ｂ≦５．００、０≦ｃ≦２．００、０．００３≦ｇ≦０．０１５、ただし４．００≦ｂ＋ｃ≦５．００）で表される蛍光体の少なくともいずれか一方が含まれていることを特徴とする。
【発明の効果】
【００１１】
本発明によれば、高効率の発光装置を提供することができる。また、青色ＬＥＤと組み合わせることで、高効率かつ白色発光の色温度のばらつきが小さな白色系発光装置を提供することができる。
【図面の簡単な説明】
【００１２】
【図１】発光装置の構成の一例を示す断面模式図
【発明を実施するための形態】
【００１３】
本願で開示する発光装置は、所定波長の光を放出する蛍光体層を備え、前記蛍光体層に、一般式ａＹＯ3/2・（３−ａ）ＣｅＯ3/2・ｂＡｌＯ3/2・ｃＧａＯ3/2・ｆＷＯ3（２．８０≦ａ≦２．９９、３．００≦ｂ≦５．００、０≦ｃ≦２．００、０．００３≦ｆ≦０．０２０、ただし４．００≦ｂ＋ｃ≦５．００）で表される蛍光体、および、一般式ａＹＯ3/2・（３−ａ）ＣｅＯ3/2・ｂＡｌＯ3/2・ｃＧａＯ3/2・ｇＫ2ＷＯ4（２．８０≦ａ≦２．９９、３．００≦ｂ≦５．００、０≦ｃ≦２．００、０．００３≦ｇ≦０．０１５、ただし４．００≦ｂ＋ｃ≦５．００）で表される蛍光体の少なくともいずれか一方が含まれている。
【００１４】
本願で開示する発光装置は上記構成を備えることで、蛍光体層に含まれる蛍光体が、短残光でかつ発光輝度が高いため、高効率の発光装置を提供することができる。また、青色ＬＥＤと蛍光体層とを組み合わせることで、高効率かつ白色発光の色温度のばらつきが小さな白色系発光装置を提供することができる。
【００１５】
上記発光装置において、前記蛍光体層に、一般式ａＹＯ3/2・（３−ａ）ＣｅＯ3/2・ｂＡｌＯ3/2・ｃＧａＯ3/2・ｆＷＯ3で表される蛍光体を含む場合には、ｆの値が、０．００５≦ｆ≦０．０１０であることが、また、前記蛍光体層に、一般式ａＹＯ3/2・（３−ａ）ＣｅＯ3/2・ｂＡｌＯ3/2・ｃＧａＯ3/2・ｇＫ2ＷＯ4で表される蛍光体を含む場合には、ｇの値が、０．００５≦ｇ≦０．０１０であることが好ましい。
【００１６】
このようにすることで、使用するＹＡＧ蛍光体の輝度をより高くすることができ、高効率の発光装置を得ることができる。
【００１７】
また、３８０〜４６０ｎｍの波長範囲内にピーク波長を有する光を放つ半導体発光素子をさらに備え、前記蛍光体層が、前記半導体発光素子が放つ光の一部を吸収し、吸収した光よりも長い波長範囲内にピーク波長を有する光を放つことが好ましい。このようにすることで、半導体発光素子の発する青色光と蛍光体層で変換された黄〜緑色の光とによって、白色光を放射するＬＥＤを実現することができる。
【００１８】
この場合において、前記半導体発光素子として、窒化ガリウム系化合物半導体で構成した発光層を有するものを用いることができる。
【００１９】
以下、本発明の発光装置の実施形態として、青色ＬＥＤ素子と組み合わせる蛍光体層を備えた発光装置を例示して詳細に説明する。
【００２０】
＜蛍光体の組成＞
本願で開示する発光装置の蛍光体層に含まれる第１の蛍光体は、一般式ａＹＯ3/2・（３−ａ）ＣｅＯ3/2・ｂＡｌＯ3/2・ｃＧａＯ3/2・ｆＷＯ3（２．８０≦ａ≦２．９９、３．００≦ｂ≦５．００、０≦ｃ≦２．００、０．００３≦ｆ≦０．０２０、ただし４．００≦ｂ＋ｃ≦５．００）で表される。なお、ｆについて、輝度の観点から好ましい範囲は０．００５≦ｆ≦０．０１０である。
【００２１】
また、本願で開示する発光装置の蛍光体層に含まれる第２の蛍光体は、一般式ａＹＯ3/2・（３−ａ）ＣｅＯ3/2・ｂＡｌＯ3/2・ｃＧａＯ3/2・ｇＫ2ＷＯ4（２．８０≦ａ≦２．９９、３．００≦ｂ≦５．００、０≦ｃ≦２．００、０．００３≦ｇ≦０．０１５、ただし４．００≦ｂ＋ｃ≦５．００）で表される。この場合は、ｇについて、輝度の観点から好ましい範囲は０．００５≦ｇ≦０．０１０である。
【００２２】
＜蛍光体の製造方法＞
以下、上記本願で開示する発光装置の蛍光体層に含まれる蛍光体の製造方法について説明する。なお、下記の製造方法は一例であり、本願で開示する発光装置の蛍光体層に含まれる蛍光体の製造方法は、以下に限られるものではない。
【００２３】
原料としては、高純度（純度９９％以上）の水酸化物、炭酸塩、硝酸塩など、焼成により酸化物になる化合物か、または、高純度（純度９９％以上）の酸化物を用いることができる。
【００２４】
また、反応を促進するために、フッ化物（フッ化アルミニウム等）や塩化物（塩化亜鉛等）を少量添加することが好ましい。
【００２５】
蛍光体の製造は、上記の原料を混合し、焼成して行うが、原料の混合方法としては、溶液中での湿式混合でも乾燥粉体の乾式混合でもよく、工業的に通常用いられるボールミル、媒体撹拌ミル、遊星ミル、振動ミル、ジェットミル、Ｖ型混合機、攪拌機等を用いることができる。
【００２６】
混合粉体の焼成は、まず、大気中において１１００〜１６００℃の温度範囲で１〜５０時間程度行う。
【００２７】
さらに、窒素ガスや０〜５０体積％の窒素を含む炭酸ガス、あるいは、０〜５体積％の水素を含む窒素ガス等の混合ガスによる特定酸素分圧雰囲気で、１２００〜１４００℃の温度範囲で１〜５０時間程度焼成を行う。
【００２８】
焼成に用いる炉は、工業的に通常用いられる炉を用いることができ、プッシャー炉等の連続式の電気炉、または、バッチ式の電気炉、さらに、ガス炉を用いることができる。
【００２９】
得られた蛍光体粉末を、ボールミルやジェットミルなどを用いて再度粉砕し、さらに必要に応じて洗浄あるいは分級することにより、蛍光体粉末の粒度分布や流動性を調整することができる。
【００３０】
＜発光装置の構成＞
本実施形態にかかる発光装置の構成について、図面を参照しながら説明する。
【００３１】
図１は、本実施形態にかかる発光装置の一例を示す断面模式図である。
【００３２】
発光装置１００は、半導体発光素子１３と、半導体発光素子１３を覆うように形成された蛍光体層１０を備えている。蛍光体層１０は、樹脂１２中に分散された蛍光体１１を含んでいる。
【００３３】
半導体発光素子１３は、ダイボンド１５を介して基板１７に固定されている。また、半導体発光素子１３は、ボンディングワイヤ１６により、電極１４に電気的に接続されている。電極１４に所定の電圧を加えることにより、半導体発光素子１３は、３８０〜４６０ｎｍの波長範囲内にピーク波長を有する青色領域の光を放つ。
【００３４】
蛍光体層１０の蛍光体１１は、半導体発光素子１３が放つ光の一部を吸収し、吸収した光よりも長い波長範囲内にピーク波長を有する黄色領域の光を放つ。蛍光体層１０を構成する樹脂１２は、半導体発光素子１３が放つ青色領域の光を透過させるため、発光装置１００は、蛍光体１１によって吸収されなかった青色発光と、蛍光体１１による黄色発光との混色により、白色系の光を放つ。
【００３５】
なお、蛍光体１１によって吸収されなかった青色発光と蛍光体１１による黄色発光との混色割合が変化した場合、白色系発光の色温度が変化する。そのため、蛍光体１１の樹脂１２中での分散状態を均質にする必要があり、蛍光体１１の粒子径は小さいことが好ましい。
【実施例】
【００３６】
以下、具体的な実施例および比較例を挙げて、本願で開示する発光装置について詳細に説明する。なお、以下の実施例は、本願で開示す発光装置を限定するものではない。
【００３７】
＜第１の蛍光体試料の作製＞
出発原料として、Ｙ2Ｏ3、Ａｌ2Ｏ3、Ｇａ2Ｏ3、ＣｅＯ2、ＷＯ3を用い、これらを所定の組成になるよう秤量し、ボールミルを用いて純水中で湿式混合した。この混合物を乾燥させた後、大気中において１１００〜１６００℃の温度範囲で４時間焼成した。さらに、０〜５０体積％の窒素を含む炭酸ガス中１２００〜１４００℃で４時間焼成して蛍光体を得た。
【００３８】
さらに、得られた蛍光体粉末を、ボールミルを用いて再度粉砕し、粒度分布を調整した。
【００３９】
＜輝度の測定＞
実施例および比較例に相当する蛍光体試料に対し、以下の条件で輝度の測定を実施した。
【００４０】
（１）真空中で波長１４６ｎｍの真空紫外光を照射し、緑色領域の発光を測定
（２）大気中で波長４５０ｎｍの青色光を照射し、黄色領域の発光を測定
作製した蛍光体の組成比と、平均粒子径および輝度（Ｙ）を表１に示す。なお、輝度（Ｙ）は、国際照明委員会ＸＹＺ表色系における輝度Ｙであり、試料番号１として作成した、ａ＝２．８０、ｂ＝５．００、ｃ＝０、ｆ＝０である蛍光体におけるＹの値を１００とした相対値である。表１において、試料番号に＊印を付した試料は、本願で開示する蛍光体の組成の範囲から外れた、比較例に相当する蛍光体であることを示している。
【００４１】
【表１】
0005391339.tif 000002
【００４２】
表１から明らかなように、組成比が本願で開示する組成範囲内である、（２．８０≦ａ≦２．９９、３．００≦ｂ≦５．００、０≦ｃ≦２．００、０．００３≦ｆ≦０．０２０、ただし４．００≦ｂ＋ｃ≦５．００）という条件を満たす蛍光体（試料番号１３〜２７）は、真空紫外光励起および青色光励起による輝度がいずれも高い。中でも、組成比が０．００５≦ｆ≦０．０１０の範囲内にある蛍光体である、表１中に試料番号１９〜２７として示す蛍光体は、特に輝度が高い。また、小粒子径化による輝度低下が著しく少ない。
【００４３】
＜第２の蛍光体試料の作製＞
出発原料として、Ｙ2Ｏ3、Ａｌ2Ｏ3、Ｇａ2Ｏ3、ＣｅＯ2、Ｋ2ＷＯ4を用い、これらを所定の組成になるよう秤量し、ボールミルを用いて純水中で湿式混合した。この混合物を乾燥させた後、大気中において１１００〜１６００℃の温度範囲で４時間焼成し、さらに、窒素ガスあるいは０〜５体積％の水素を含む窒素ガス中で、１２００〜１４００℃の温度範囲で４時間焼成して蛍光体を得た。
【００４４】
得られた蛍光体粉末を、ボールミルを用いて再度粉砕し、粒度分布を調整した。
【００４５】
作製した蛍光体の組成比と、平均粒子径および上述した測定方法での試料の輝度（Ｙ）を表２に示す。なお、表２においても、Ｙは表１に試料番号１として作成した蛍光体におけるＹの値を１００とした相対値であり、表２において、試料番号に＊印を付した試料は、本願で開示する蛍光体の組成の範囲から外れた、比較例に相当する蛍光体であることを示している。
【００４６】
【表２】
0005391339.tif 000003
【００４７】
表２から明らかなように、組成比が本願で開示する組成範囲内である、（２．８０≦ａ≦２．９９、３．００≦ｂ≦５．００、０≦ｃ≦２．００、０．００３≦ｇ≦０．０１５、ただし４．００≦ｂ＋ｃ≦５．００）という条件を満たす蛍光体（試料番号３１〜４５）は、真空紫外光励起および青色光励起による輝度がいずれも高い。中でも、組成比が０．００５≦ｇ≦０．０１０の範囲内にある蛍光体である、表２中に試料番号３７〜４５として示す蛍光体は、特に輝度が高い。また、小粒子径化による輝度低下が著しく少ない。
【００４８】
以上の測定結果からわかるように、本願で開示する蛍光体は輝度が高いため、この蛍光体を、蛍光体層を有する発光装置の蛍光体として適用すれば、高効率の発光装置を構成することができる。具体的には、従来のＹＡＧ：Ｃｅ蛍光体が使用される蛍光体層を有する発光装置において、蛍光体を上記の第１の蛍光体あるいは第２の蛍光体に置き換え、蛍光体層以外の他の構成要素については、公知の方法に準じて発光装置を構成すればよい。
【００４９】
発光装置の例としては、青色ＬＥＤと黄色蛍光体とを組み合わせた白色系発光装置、ＬＥＤまたはＬＤと蛍光体とを利用するプロジェクターの光源としての発光装置、さらに、照明光源やＬＥＤバックライト付きＬＣＤのバックライト、蛍光体を利用するセンサーや増感器、３Ｄ−ＰＤＰ等が挙げられる。
【００５０】
＜発光装置の作製＞
上記表１に示した比較例である試料番号１〜３、同じく表１に示した実施例である試料番号２２〜２４、表２に示した比較例である試料番号２８〜３０、表２に示した実施例である試料番号３１〜３３および試料番号４０〜４２と同様にして作製した蛍光体と、ジメチルシリコーン樹脂とを三本ロール混練機を用いて混練し、混合物を得た。
【００５１】
混合物を金型に充填し、真空脱泡で脱泡した後、基板上に配線された６００μｍ角の窒化ガリウム系半導体発光素子（ピーク波長４４２ｎｍ）と貼り合わせ、１５０℃で１０分間の仮加熱硬化を行った。金型を取り外した後、１５０℃で４時間の加熱硬化を行い、図１に示したような発光装置を得た。なお、蛍光体と樹脂との混合物中の蛍光体の重量比は、白色系発光の色温度が６５００Ｋ付近となるように、３０重量パーセント付近で調整した。
【００５２】
このようにして作成した発光装置を、使用した蛍光体試料の番号順に、試料番号４６〜６０とし、それぞれの発光装置を発光させてその発光効率を測定した。
【００５３】
発光効率の測定は、上記した試料番号４６〜６０の発光装置に対し、５００ｍＡの電流をパルス幅３０ｍｓで印加し、白色系発光を全光束測定システム(ＨＭφ３００ｍｍ)で測定した。
【００５４】
作製した発光装置に使用した蛍光体の試料番号と、上記測定方法により得られた各発光装置試料の発光効率を表３に示す。なお、発光効率は、試料番号４６の発光装置における発光効率の値を１００として示した相対値である。また、表３において試料番号に＊印を付した試料は、使用した蛍光体が本願で開示する蛍光体の組成の範囲から外れた比較例に相当する蛍光体を用いた、比較例としての発光装置であることを示す。
【００５５】
【表３】
0005391339.tif 000004
【００５６】
表３から明らかなように、本願で開示する実施例に相当する、試料番号４９〜５１、および、試料番号５５〜６０の発光装置は、いずれも発光効率が高い。また、蛍光体を小粒子径化しても高い発光効率が得られるため、高効率かつ白色発光の色温度のばらつきが小さな発光装置が得られる。
【００５７】
実際に、試料番号５８の発光装置、および、試料番号６０の発光装置と同様の発光装置を１０台ずつ作製し、色温度のばらつきを評価したところ、蛍光体の小粒子径化により、色温度のばらつき幅、すなわち、色温度の最大値―最小値の値が、従来のＹＡＧ：Ｃｅ蛍光体を用いた発光素子の場合と比較して１／３以下に抑えられていることが確認できた。
【００５８】
上記本願で開示する発光装置は、蛍光体層に、一般式ａＹＯ3/2・（３−ａ）ＣｅＯ3/2・ｂＡｌＯ3/2・ｃＧａＯ3/2・ｆＷＯ3（２．８０≦ａ≦２．９９、３．００≦ｂ≦５．００、０≦ｃ≦２．００、０．００３≦ｆ≦０．０２０、ただし４．００≦ｂ＋ｃ≦５．００）で表される蛍光体、および、一般式ａＹＯ3/2・（３−ａ）ＣｅＯ3/2・ｂＡｌＯ3/2・ｃＧａＯ3/2・ｇＫ2ＷＯ4（２．８０≦ａ≦２．９９、３．００≦ｂ≦５．００、０≦ｃ≦２．００、０．００３≦ｇ≦０．０１５、ただし４．００≦ｂ＋ｃ≦５．００）で表される蛍光体の少なくともいずれか一方が含まれているため、高効率の発光装置を提供することができる。また、青色ＬＥＤと組み合わせることで、高効率かつ白色発光の色温度のばらつきが小さな白色系発光装置を提供することができる。
【００５９】
なお、上記実施形態では、本願で開示する発光装置の例として、青色ＬＥＤとしてピーク波長が４４２ｎｍの窒化ガリウム系半導体発光素子を用い、蛍光体層によって白色の光を放出する発光装置を例示して説明した。
【００６０】
しかし、本願で開示する発光装置は、これに限られるものではなく、白色光を放射する発光装置として蛍光体層とともに使用される青色ＬＥＤとして、発光波長が３８０〜４６０ｎｍの範囲のものを用いることができ、また、半導体発光素子も、窒化ガリウム系のものに限られない。なお、所望の白色光の色温度、半導体発光素子である青色ＬＥＤが放射する光の波長に合わせて、蛍光体層に含まれる蛍光体の割合や発光色、さらには、蛍光体層を構成する樹脂の色調などを、適宜選択すべきものであることはいうまでもない。
【００６１】
また上記実施形態では、蛍光体層として、一般式ａＹＯ3/2・（３−ａ）ＣｅＯ3/2・ｂＡｌＯ3/2・ｃＧａＯ3/2・ｆＷＯ3（２．８０≦ａ≦２．９９、３．００≦ｂ≦５．００、０≦ｃ≦２．００、０．００３≦ｆ≦０．０２０、ただし４．００≦ｂ＋ｃ≦５．００）で表される第１の蛍光体、もしくは、一般式ａＹＯ3/2・（３−ａ）ＣｅＯ3/2・ｂＡｌＯ3/2・ｃＧａＯ3/2・ｇＫ2ＷＯ4（２．８０≦ａ≦２．９９、３．００≦ｂ≦５．００、０≦ｃ≦２．００、０．００３≦ｇ≦０．０１５、ただし４．００≦ｂ＋ｃ≦５．００）で表される第２の蛍光体の、いずれか一方のみの蛍光体を用いたものを例示したが、本願で開示する発光装置は、これに限られない。特に、蛍光体層に含まれる蛍光体の発光色を調整する場合には、上記第１の蛍光体と第２の蛍光体の両方の蛍光体を含んだ蛍光体層とすることができ、また、第１の蛍光体および第２の蛍光体以外の他の蛍光体を含む蛍光体層とすることができる。
【００６２】
また、半導体発光素子と組み合わせて蛍光体層を用いる発光装置として、上記実施形態のように白色光を放出するものに限られず、他の色の半導体発光素子と組み合わせるなどして、他の波長の光を放出する発光装置とすることができる。この場合において、半導体発光素子として、ＬＥＤの他にＬＤを用いることもできる。
【００６３】
また、本願で開示する発光装置としては、上記第１の蛍光体および第２の蛍光体の少なくともいずれか一方を含む蛍光体層を備えた、発光ダイオード（ＬＥＤ）や半導体レーザー（ＬＤ）と蛍光体とを利用するプロジェクターや白色ＬＥＤ照明光源等、および、蛍光体を利用するセンサーや増感器、プラズマディスプレイパネル（ＰＤＰ）等のさまざまな発光装置を得ることができる。
【００６４】
なお、例えば発光装置としてＰＤＰを構成する場合には、上記実施形態に示した発光装置のように、青色ＬＥＤからの放射光を透過させる構成とはならず、パネル内の放電によって励起された紫外線によって蛍光体が発光する構成となる。このため蛍光体層として、図１で例示したもののような樹脂中に蛍光体粒子が分散して配置される構成とはならず、バインダーを介してはいるが、より密に蛍光体粒子が配置された蛍光体層となる。このように、本願で開示する発光装置の蛍光体層の構成が、その発光装置における発光原理に即した構成となることは言うまでもない。
【産業上の利用可能性】
【００６５】
本発明の発光装置は、高効率であるため、種々の用途で有用である。具体的には、青色ＬＥＤと黄色蛍光体とを組み合わせた白色系発光装置、ＬＥＤまたはＬＤと蛍光体とを利用するプロジェクター、および、白色系発光装置を利用した照明光源やＬＥＤバックライト付きＬＣＤ、蛍光体を利用するセンサーや増感器、３Ｄ−ＰＤＰ等の用途に応用できる。また、青色ＬＥＤとＹＡＧ：Ｃｅ蛍光体とを組み合わせた白色系発光装置を構成する場合において、高効率かつ白色発光の色温度のばらつきが小さな発光装置を提供することができる。
【要約】
高効率の発光装置を提供する。また、例えば青色ＬＥＤと蛍光体層とを組み合わせた白色系発光装置を構成する場合において、高効率かつ白色発光の色温度のばらつきが小さな発光装置を提供する。所定波長の光を放出する蛍光体層を備え、前記蛍光体層に、一般式ａＹＯ３／２・（３−ａ）ＣｅＯ３／２・ｂＡｌＯ３／２・ｃＧａＯ３／２・ｆＷＯ３（２．８０≦ａ≦２．９９、３．００≦ｂ≦５．００、０≦ｃ≦２．００、０．００３≦ｆ≦０．０２０、ただし４．００≦ｂ＋ｃ≦５．００）で表される蛍光体、および、一般式ａＹＯ３／２・（３−ａ）ＣｅＯ３／２・ｂＡｌＯ３／２・ｃＧａＯ３／２・ｇＫ２ＷＯ４（２．８０≦ａ≦２．９９、３．００≦ｂ≦５．００、０≦ｃ≦２．００、０．００３≦ｇ≦０．０１５、ただし４．００≦ｂ＋ｃ≦５．００）で表される蛍光体の少なくともいずれか一方が含まれている。【図１】
0005391339.tif 000005